FR 2513624 A1 19830401 FR 8118453 A 19810930 La présente invention est relative aux produits ou appareils céramiques sanitaires et en particulier à un produit de ce type à surface émaillée mate dans lequel l'émail est élaboré à haute température. Les émaux peuvent être classés en trois grandes familles a) les émaux dits "brillants" que la technologie céramique actuelle permet de réaliser avec des couleurs variées répondant aux normes en vigueur dans l'industrie céramique des appareils sanitaires b) les émaux dits "semi-mats" dans lesquels la chute de réflectance par rapport aux émaux brillants correspondants est de l'ordre de 50 à 60 S0. Ces émaux commencent à se développer; c) les émaux dits "mats". Des émaux de ce type obtenus à température élevée, notamment supérieure à 12000 C, et conservant les caractéristiques classiques, n'ont pas encore été réalisés dans la technique des appareils sanitaires, à la connaissance de la Demanderesse. En raison de leur aspect très esthétique combiné au maintien des autres propriétés physiques et chimiques des émaux brillants correspondants, de tels émaux à surface mate présentent un intérêt certain dans le domaine des produits céramiques sanitaires. L'invention a pour but de fournir de tels produits céramiques sanitaires mats. Elle a pour objet un produit ou appareil céramique sanitaire à surface émaillée obtenue par cuisson à haute température, caractérisé en ce qu'au moins une partie de la surface émaillée a un aspect mat, sa chute de réflectance mesurée au réflectancemètre par rapport à la surface émaillée brillante correspondante étant supérieure à 90 % et sa résistance aux acides, à la température ambiante, étant telle que la partie émaillée mate, attaquée par une goutte d'acide citrique pendant 15 minutes, ne présente aucune trace aprbs effaçage des traits de crayon de dureté HB avec un chiffon humide (catégorie A de la Norme Française NF D 14 506). Elle a égalanent pour objet un procédé de fabrication d'un tel produit, caractérisé en ce qu'on soumet au moins une partie de la surface émaillée obtenue à un traitement mécanique par projection de grains abrasifs ayant une granulanétrie flférieure à 100 microns environ et une dureté supérieure d'au moins 1 point dans l'échelle de Mohs à celle de l'émail traité, obtenant ainsi un aspect mat sur la partie de surface ainsi traitée. D'autres caractéristiques et avantages de l'invention apparaitront à la lecture de la description qui va suivre. Le produit céramique sanitaire à surface émaillée suivant 1' inven- tion est caractérisé essentiellenSat par le fait qu'au moins une partie de la surface émaillée a un aspect mat que l'on définit comme présentant une chute de réflectance, mesurée au réflectancemetre, supérieure à 90 % par rapport à la surface brillante du même émail, sur la base des coordonnées chranatiques a, b et L mesurées au colorimètre. La surface mate présente en outre la caractéristique d'entre classée dans la catégorie A, suivant la Norme Française NF D 14506, en ce qui concerne sa résistance aux acides à température ambiante. Le produit de l'invention présente une résistance aux agents chimiques danestiques et aux taches classant sa surface émaillée mate dans la catégorie A suivant la Norme Française NF D 14508, c'est-à-dire qu' elle résiste à l'attaque pendant 2 heures de la lessive, de l'eau de javel et de l'eau oxygénée, les traits de crayon B s'effaçant avec un chiffon humide. En outre, la résistance de l'émail mat aux variations de température, mesurée suivant la Norme Française NF D 14503, est équivalente à celle des émaux traditionnels. La surface mate du produit émaillé de l'invention a l'aspect d'un biscuit de porcelaine colorée (la couleur de l'émail d'origine), mais elle présente la particularité de supprimer le pouvoir qu'a tout émail de réfléchir une image, tout en conservant à celuici ses propriétés physiques et chimiques habituelles, ainsi qu'on vient de le voir cidessus. La surface mate est lisse au toucher et conserve la luminosité des émaux traditionnels. Parmi les produits céramiques de l'invention, on peut citer tous les appareils sanitaires classiques tels que lavabos, bidets, baignoires, etc... Toute la surface émaillée peut être mate mais on peut aussi réaliser des appareils dont seulement une partie de la surface est en émail mat et le reste est en émail brillant. Dans ce cas, la ligne de séparation entre la partie mate et la partie non-mate (brillante) est nette sans zone de diffusion intermédiaire On peut par exemple réaliser un lavabo dont toute la surface (vasque, partie supérieure et dessous) est mate, mais on peut aussi réaliser le même appareil avec la vasque en émail brillant et la partie supérieure et le dessous en émail mat, les coordonnés chromatiques de celui-ci étant pratiquement les mêmes que celle de la vasque, ou encore réaliser un tel appareil avec seulement la partie inférieure mate, le reste étant en émail brillant. Pour la mise en oeuvre du procédé de l'invention de préparation du produit céramique décrit ci-dessus, on procède de la manière suivante. On façonne d'abord de la manière habituelle le produit ou appareil sanitaire désiré. On l'émaille ensuite par un procédé classique avec un émail quelconque approprié à la céramique sani- taire (tout émail traditionnel de l'industrie céramique des appareils sanitaires convient) et on cuit l'émail à haute temperature, notamment à une température supérieure à 1200 C environ. Après refroidissement, on fait subir à la partie émaillée que l'on veut rendre mate un traitement mécanique consistant à projeter sur elle un jet de grains abrasifs anguleux et tranchants portés dans un courant de fluide sous pression (par exemple de l'air comprimé).La pression de projection est moyenne et, par exemple, inférieure à 6 x 105 Pa Pour obtenir un bon rendement, il est préférable que le jet abrasif soit dirigé à peu près tangentiellement à la surface à traiter. Les grains utilisés auront avantageusement une granulomé- trie inférieure à 100 microns et une dureté supérieure d'au moins 1 point dans l'échelle de Mohs à celle de l'émail traité. On peut utiliser toute une gamme de grains d'abrasifs classiques, par exemple des grains de corindon. On poursuit le traitement mécanique jusqu'à. l'obtention de l'aspect mat désiré, que l'on peut contrôler par une mesure de la réf lectance. La durée du traitement mécanique peut varier de 10 Wm2 à 30 min/m2. L'exemple non limitatif suivant est donné à titre d'illustration de l'invention. Exemple On façonne de manière classique un lavabo, que l'on émaille ensuite avec un émail classique qui est cuit à une température de 1300 C, obtenant ainsi une surface émaillée brillante. Après refroidissement, on projette sur la surface émaillée brillante de la partie supérieure (entourage de la vasque) et du dessous du lavabo, sous une pression d'air comprimé de 5x105 Pa, un jet de grains abrasifs de corindon d'une granulome trie moyenne de 70 microns; on effectue le traitement mécanique ci-dessus jusqu'à obtention d'une chute de reflectance de 95 % par rapport à l'émail d'origine, ce qui demande environ 5 à 15 min. On obtient ainsi un lavabo d'aspect très esthétique dont la vasque est en émail brillant, tandis que l'entourage de la vasque et le dessous du lavabo présentent une surface mate. On constate que la ligne de séparation entre la surface brillante et la surface mate est très nette sans zone de diffusion intermédiaire. REVENDICATIONS 1 - Produit ou appareil céramique sanitaire à surface émaillée obtenue par cuisson à haute température, caractérisé en ce qu'au moins une partie de la surface émaillée a un aspect mat, sa chute de réflectance mesurée au réflectancemètre par rapport à la surface émaillée brillante correspondante étant supérieure à 90 % et sa résistance aux acides, à la température ambiante, étant telle que la partie émaillée mate, attaquée par une goutte d'acide citrique pendant 15 minutes, ne présente aucune trace après effaçage des traits de crayon de dureté HB avec un chiffon humide. 2 - Produit céramique suivant la revendication 1, caractérisé en ce que la surface émaillée mate résiste à l'attaque pendant 2 heures de la lessive, de l'eau de javel et de l'eau oxygénée, les traits de crayon HB s'effaçant avec un chiffon humide. 3 - Produit céramique suivant la revendication 1 ou 2, caractérisé en ce que l'émail est obtenu par cuisson à une température supérieure à 1200 C environ. 4 - Produit céramique suivant l'une quelconque des revendications précédentes, caractérisé en ce qu'une partie seulement de la surface émaillée est mate et cette partie est séparée de la partie nonmate par une ligne de séparation nette pratiquement sans zone de diffusion intermédiaire. 5 - Procédé de fabrication d'un produit céramique suivant la revendication 1, suivant lequel on façonne le produit à la forme désirée, on l'émaille avec un émail pour produits sanitaires et on cuit l'émail à haute température, notamment au-dessus de 1200 C environ, caractérisé en ce qu'on soumet au moins une partie de la surface émaillée obtenue à un traitement mécanique par projection de grains abrasifs ayant une granulométrie inférieure à 100 microns environ et une dureté supérieure d'au moins 1 point dans l'Echelle de Midis à celle de l'émail traité, obtenant ainsi un aspect mat sur la partie de surface ainsi traitée. 6 - Procédé suivant la revendication 5, caractérisé en ce qu'on dirige le jet de grains abrasifs à peu près tangentiellement à la surface à traiter. 7 - Procédé suivant la revendication 5 ou 6, caractérisé en ce qu'on projette les grains d'abrasifs sous une pression de fluide inférieure à 6 x 105 Pa environ.